ОСАЖДЕННЫЙ КАРБОНАТ КАЛЬЦИЯ ИЗ ОТХОДОВ ЦЕЛЛЮЛОЗНОГО ЗАВОДА, ИМЕЮЩИЙ ПОВЫШЕННУЮ СТЕПЕНЬ БЕЛИЗНЫ, СПОСОБ ЕГО ПОЛУЧЕНИЯ И ИСПОЛЬЗОВАНИЕ

1. Способ получения осажденного содержащего ионы двухвалентного металла карбонатного продукта из содержащего ионы двухвалентного металла карбоната, который извлечен из отходов, причем осажденный содержащий ионы двухвалентного металла карбонатный продукт имеет повышенную степень белизны, и данный способ включает следующие стадии:
(a) получение низкочистого содержащего ионы двухвалентного металла карбонатного материала, причем содержащий ионы двухвалентного металла карбонатный материал извлечен из отходов;
(b) прокаливание содержащего ионы двухвалентного металла карбонатного материала, полученного на стадии (a), для получения содержащего ионы двухвалентного металла оксида;
(c) гашение содержащего ионы двухвалентного металла оксида, полученного на стадии (b), для получения водной суспензии содержащего ионы двухвалентного металла гидроксида;
(d) насыщение диоксидом углерода водной суспензии содержащего ионы двухвалентного металла гидроксида, полученной на стадии (c), с использованием содержащей диоксид углерода композиции для получения мелких осажденных содержащих ионы двухвалентного металла карбонатных частиц;
(e) последующая обработка мелких осажденных содержащих ионы двухвалентного металла карбонатных частиц, полученных на стадии (d), для получения мелких дискретных осажденных содержащих ионы двухвалентного металла карбонатных частиц;
(f) смешивание мелких дискретных осажденных содержащих ионы
двухвалентного металла карбонатных частиц, полученных на стадии (e), с водной суспензией содержащего ионы двухвалентного металла гидроксида, которая была получена гашением высокочистого содержащего ионы двухвалентного металла оксида, для получения в результате этого реакционной смеси; и
(g) насыщение диоксидом углерода полученной в результате реакционной смеси, полученной на стадии (f), для получения осажденного содержащего ионы двухвалентного металла карбонатного продукта, имеющего повышенную степень белизны по сравнению с осажденными содержащими ионы двухвалентного металла карбонатными частицами, полученными на стадии (d).
2. Способ по п. 1, отличающийся тем, что, по меньшей мере, часть осажденного содержащего ионы двухвалентного металла карбонатного продукта, полученного на стадии (g), поступает, по меньшей мере, на одну последующую стадию насыщения диоксидом углерода, где, по меньшей мере, часть осажденного содержащего ионы двухвалентного металла карбонатного продукта, полученного на стадии (g), сначала смешивается с водной суспензией содержащего ионы двухвалентного металла гидроксида, которая была получена гашением высокочистого содержащего ионы двухвалентного металла оксида, для получения в результате реакционной смеси и затем полученная в результате реакционная смесь подвергается насыщению диоксидом углерода.
2+
2-
2+
2+
2+
2+
2+
2+
2+
2+
2+
3
3. Способ по п. 1 или 2, отличающийся тем, что низкочистый содержащий ионы двухвалентного металла карбонатный материал, полученный на стадии (a), представляет собой материал, имеющий формулу MCO , где M представляет собой ион двухвалентного металла, выбранный из группы, включающей Be, Mg, Ca, Sr и Ba, и предпочтительно представляет собой Mg и Ca и наиболее предпочтительно представляет собой Ca.
4. Способ по п. 1 или 2, отличающийся тем, что последующую обработку на стадии (e) осуществляют путем механической дезагломерации или путем перекристаллизации мелких осажденных содержащих ионы двухвалентного металла карбонатных частиц, полученных на стадии (d).
2
2
5. Способ по п. 1 или 2, отличающийся тем, что мелкие дискретные осажденные содержащие ионы двухвалентного металла карбонатные частицы, полученные на стадии (e), имеют размер частиц от 10 до 500 нм, предпочтительно от 50 до 200 нм, и удельную поверхность от 5 до 15 м/г, предпочтительно от 20 до 50 м/г.
6. Способ по п. 1 или 2, отличающийся тем, что осажденные содержащие ионы двухвалентного металла карбонатные частицы, полученные на стадии (g), имеют степень белизны R457 согласно стандарту ISO, составляющую от 88 до 94%, при измерении согласно стандарту ISO 2469.
2
2
7. Способ по п. 1 или 2, отличающийся тем, что осажденные содержащие ионы двухвалентного металла карбонатные частицы, полученные на стадии (g), имеют удельную поверхность от 3 до 30 м/г, предпочтительно от 5 до 20 м/г, при измерении с использованием метода BET согласно стандарту ISO 9277.
50
8. Способ по п. 1 или 2, отличающийся тем, что осажденные содержащие ионы двухвалентного металла карбонатные частицы, полученные на стадии (g), имеют среднемассовый диаметр частиц d от 0,5 до 7 мкм, предпочтительно от 0,8 до 5 мкм и предпочтительнее от 1 до 3 мкм.
9. Способ по п. 1 или 2, отличающийся тем, что низкочистый содержащий ионы двухвалентного металла карбонатный материал, полученный на стадии (a), представляет собой содержащий карбонат кальция материал, и осажденный содержащий ионы двухвалентного металла карбонатный продукт, полученный на стадии (g), представляет собой осажденный карбонат кальция.
10. Способ по п. 9, отличающийся тем, что осажденный карбонат представляет собой скаленоэдрический осажденный карбонат кальция.
11. Способ по п. 1 или 2, отличающийся тем, что осажденный содержащий ионы двухвалентного металла карбонат концентрируют для получения водной суспензии осажденного содержащего ионы двухвалентного металла карбоната, в котором содержание твердых веществ составляет приблизительно 50% или более.
12. Способ по п. 1 или 2, отличающийся тем, что осажденный содержащий ионы двухвалентного металла карбонат высушивают для получения высушенного осажденного содержащего ионы двухвалентного металла карбоната.
13. Водная суспензия, включающая осажденный содержащий ионы двухвалентного металла карбонат, полученный способом по любому из пп. 1-11.
14. Высушенный осажденный содержащий ионы двухвалентного металла карбонат, полученный способом по п. 12.
15. Применение водной суспензии по п. 13 или высушенного осажденного содержащего ионы двухвалентного металла карбоната по п. 14 в качестве пигмента в покровных композициях или в качестве наполнителей в промышленном производстве бумаги, пластмассы и красителей.
16. Применение высушенного осажденного содержащего ионы двухвалентного металла карбоната по п. 14 в производстве пигментов, резины, пластмассы, строительных материалов и красок.